(57)【要約】  本発明は、マゼンタインクジェットインクに、およびこのマゼンタインクを含み、かつ、イエローインクジェットインクとシアンインクジェットインクとをさらに含むインクジェットインクセットに関する。インクセットにおけるマゼンタインクおよび他のインクは、特定の特有の着色剤の存在で特徴づけられる。マゼンタインクは、本明細書に定義される特定のマゼンタ染料と、アシッドレッド５２およびアシッドレッド２４９のどちらか１つまたは両方とを含む。イエローインクは、アシッドイエロー７９と、ダイレクトイエロー１６９、ダイレクトイエロー８６およびアッシドオレンジ３３の１つまたは任意の組み合わせとを含む。シアンインクはダイレクトブルー１９９を含む。マゼンタインクおよびインクセットは、普通紙および写真用光沢紙上に印刷するために特に有利である。【特許請求の範囲】
【請求項１】
第１マゼンタ染料と第２マゼンタ染料とを含むマゼンタインクジェットインクであって、前記第１マゼンタ染料がＩｒｇａｓｐｅｒｓｅ（登録商標）Ｊｅｔ  Ｍａｇｅｎｔａ  ３ＢＬであり、前記第２マゼンタ染料がアシッドレッド５２（ＡＲ５２）、アシッドレッド２４９（ＡＲ２４９）およびそれらの混合物からなる群から選択されるマゼンタインクジェットインク。
【請求項２】
前記第１マゼンタ染料対アシッドレッド５２の重量比が９：１〜４：１の範囲にある、アシッドレッド５２を含む、請求項１に記載のマゼンタインク。
【請求項３】
前記第１マゼンタ染料対アシッドレッド２４９の重量比が５：１〜２：１の範囲にある、アシッドレッド２４９を含む、請求項１に記載のマゼンタインク。
【請求項４】
水性ビヒクルをさらに含む、請求項１〜３のいずれか一項に記載のマゼンタインク。
【請求項５】
２５℃で１〜２０ｍＰａ・ｓの粘度を有する、請求項４に記載のマゼンタインク。
【請求項６】
前記第１マゼンタ染料が、以下の式１
【化１】
2011508796.tif 000018
の少なくとも１つの化合物、および／またはその任意の塩形態を含む、請求項１に記載のマゼンタインク。
【請求項７】
（ａ）第１マゼンタ染料と第２マゼンタ染料とを含むマゼンタインクジェットインクであって、前記第１マゼンタ染料がＩｒｇａｓｐｅｒｓｅ（登録商標）Ｊｅｔ  Ｍａｇｅｎｔａ  ３ＢＬであり、前記第２マゼンタ染料がアシッドレッド５２（ＡＲ５２）、アシッドレッド２４９（ＡＲ２４９）およびそれらの混合物からなる群から選択されるマゼンタインクジェットインクと、
（ｂ）アシッドイエロー７９（ＡＹ７９）染料と、ダイレクトイエロー１６９（ＤＹ１６９）、アッシドオレンジ３３（ＡＯ３３）、ダイレクトイエロー８６（ＤＹ８６）およびそれらの混合物からなる群から選択される第２染料とを含むイエローインクジェットインクと、
（ｃ）ダイレクトブルー１９９染料を含むシアンインクジェットインクと
を含む、インクジェットインクセット。
【請求項８】
前記イエローインクがＤＹ１６９を含み、前記マゼンタインクがＡＲ２４９を含む、請求項７に記載のインクセット。
【請求項９】
前記イエローインクがＡＯ３３を含み、前記マゼンタインクがＡＲ２４９を含む、請求項７に記載のインクセット。
【請求項１０】
前記イエローインクがＤＹ８６を含み、前記マゼンタインクがＡＲ５２を含む、請求項７に記載のインクセット。
【請求項１１】
ＡＹ７９対ＤＹ１６９の重量比が５：１〜１：５の範囲にある、請求項８に記載のインク。
【請求項１２】
ＡＹ７９対ＡＯ３３の重量比が５０：１〜２：１の範囲にある、請求項９に記載のインク。
【請求項１３】
ＡＹ７９対ＤＹ８６の重量比が９：１〜１：９の範囲にある、請求項１０に記載のインク。
【請求項１４】
前記マゼンタ、イエローおよびシアンインクが、それぞれが独立して選択される水性ビヒクルを含む、水性インクジェットインクである、請求項７に記載のインクセット。
【請求項１５】
（ａ）デジタルデータ信号に応答するインクジェットプリンターを提供する工程と、
（ｂ）印刷される基材を前記プリンターに装着する工程と、
（ｃ）インクジェットインクセットを前記プリンターに装填する工程と、
（ｄ）前記デジタルデータ信号に応答してインクジェットインク・インクジェットインクセットを使用して前記基材上へ印刷する工程と
を含む、基材上へのインクジェット印刷方法であって、
前記インクセットが、第１マゼンタ染料と第２マゼンタ染料とを含むマゼンタインクジェットインクであって、前記第１マゼンタ染料がＩｒｇａｓｐｅｒｓｅ（登録商標）Ｊｅｔ  Ｍａｇｅｎｔａ  ３ＢＬであり、前記第２マゼンタ染料がアシッドレッド５２（ＡＲ５２）、アシッドレッド２４９（ＡＲ２４９）およびそれらの混合物からなる群から選択されるマゼンタインクジェットインクと；アシッドイエロー７９（ＡＹ７９）染料と、ダイレクトイエロー１６９（ＤＹ１６９）、アッシドオレンジ３３（ＡＯ３３）、ダイレクトイエロー８６（ＤＹ８６）およびそれらの混合物からなる群から選択される第２染料とを含むイエローインクジェットインクと；ダイレクトブルー１９９染料を含むシアンインクジェットインクと
を含む方法。
【請求項１６】
前記基材が普通紙または写真用光沢紙である、請求項１５に記載の方法。
【発明の詳細な説明】
【技術分野】
【０００１】
関連出願の相互参照
本出願は、その開示の内容全体を記載したものとしてあらゆる目的のために本明細書に参照により援用される、米国仮特許出願第６０／００７４７１号明細書（２００７年１２月１３日出願）の優先権を主張するものである。
【背景技術】
【０００２】
本発明は、インクジェット印刷用のマゼンタインクにおよび、特に、マゼンタ着色剤の特定の組み合わせを含むマゼンタインクに関する。本発明はさらに、このマゼンタインクと特定のシアンおよびイエローインクとを含むインクセットに関する。このインクおよびインクセットは、有利な色および耐光堅牢度を提供する。
【０００３】
インクジェット印刷は、インクの小滴が紙などの基材上に沈着して所望の画像を形成する非衝撃印刷法である。小滴は、マイクロプロセッサーによって発生した電気信号に応答してプリントヘッドから噴出される。インクジェットプリンターは低コスト、高品質印刷を提供し、他のタイプのプリンターの代替品として普及してきた。
【０００４】
インクジェットプリンターは、フルカラー印刷のために、シアン、マゼンタおよびイエローインク（ＣＭＹ）を典型的に含むインクセットを装備する。インクセットはまた普通、ブラックインク（ＣＭＹＫ）を含むであろう。インク用の着色剤は、インクビヒクルに可溶であるか（染料）または不溶である（顔料）。
【０００５】
インクセットは、色相が正しく彩度が高いなどの、良好な色特性を有する印刷画像を与えるべきである。好ましくは、インクセットは、透明フィルムおよびコート紙などの特殊媒体だけでなく普通紙をはじめとする様々な媒体上でこれらの好都合な特性を達成するであろう。また、好ましくは、ハードコピー出力は適度に耐光性である。
【０００６】
好適なインクは一般に、良好なクラスト形成抵抗、良好な安定性、適切な粘度、適切な表面張力、良好な色−色ブリード軽減、迅速な乾燥時間、消費者の安全、および低い浸み通りを示すべきである。
【０００７】
様々なマゼンタ、黄色およびシアン染料、ならびにＣＹＭ染料セットが、普通紙および写真用紙印刷のために開示されてきた。しかしながら、マゼンタ着色剤が光により色褪せしやすい着色剤である傾向があるので、注意のほとんどはマゼンタ着色剤の選択に向けられている。染料は可能な限り最良の耐光堅牢度を有することが望ましい。
【０００８】
リアクティブレッド（Ｒｅａｃｔｉｖｅ  Ｒｅｄ）１８０は恐らく、インクジェットインクに使用するための最も一般に言及されるマゼンタ染料である。それは、より紫の色合いを達成するために単独でまたはアシッドレッド（Ａｃｉｄ  Ｒｅｄ）５２と組み合わせて使用することができる。しかしながら、米国特許第６，６４１，２５７号明細書は、多数のマゼンタ染料の耐光堅牢度評価を提供しており、アシッドレッド３７、アシッドレッド２８９、ダイレクトレッド（Ｄｉｒｅｃｔ  Ｒｅｄ）７５、ダイレクトレッド２１２、リアクティブレッド１４１、リアクティブレッド２３およびリアクティブレッド１９５は全て、リアクティブレッド１８０より耐光堅牢性である。
【０００９】
マゼンタ（Ｍａｇｅｎｔａ）３７７とアシッド（Ａｃｉｄ）５２との混合物を含む優れた耐光堅牢度のマゼンタインクが米国特許第５，７７２，７４２号明細書に開示されている。加水分解されたリアクティブレッド２３マゼンタ着色剤を含むインクが高い耐光堅牢度を有するとして米国特許第６，４５８，１９５号明細書に開示されている。特定の銅錯体アゾ染料を含むマゼンタインクが良好な色および耐光堅牢度を有するとして米国特許第６，５２１，０３２号明細書に開示されている。
【００１０】
他の公知のマゼンタインクジェットインクの染料には、ＣＹＭインクセットの一環として、例えば、米国特許第５，１４３，５４７号明細書に開示されているようなダイレクトレッド２２７が含まれる。マゼンタ・アントラピリドン染料とリアクティブレッド２３、リアクティブレッド２４、リアクティブレッド３１、リアクティブレッド１２０、リアクティブレッド１８０、リアクティブレッド２４１、アシッドレッド３５、アシッドレッド５２、アシッドレッド２４９、アシッドレッド２８９、アシッドレッド３８８、ダイレクトレッド２２７またはＣＡＳ  Ｎｏ．１５３２０４−８８−７との混合物が米国特許第６，７０６，１０２号明細書に開示されている。アシッドレッド９２とリアクティブレッド１８０、ダイレクトレッド７５、またはリアクティブレッド１５９との混合物が米国特許第６，７９３，７２２号明細書に開示されている。
【００１１】
良好な耐光堅牢度の染料ベースのシアンインクが米国特許第６，３７９，４４１号明細書に開示されている。アシッドイエロー（Ａｃｉｄ  Ｙｅｌｌｏｗ）７９とダイレクトイエロー（Ｄｉｒｅｃｔ  Ｙｅｌｌｏｗ）１６９およびアッシドオレンジ（Ａｃｉｄ  Ｏｒａｎｇｅ）３３のどちらかまたは両方とを含む染料ベースのイエローインクジェットインクが、共同所有される同時係属米国仮特許出願第６０／９９３，３７３号明細書（２００７年９月１２日出願）に開示されている。
【００１２】
良好な色および耐光堅牢度を有する染料ベースのインクジェットインクのセットは、米国特許第５，７４９，９５１号明細書、同第５，８５１，２７３号明細書、同第５，８５８，０７５号明細書、同第６，１８３，５４８号明細書、および同第６，７１２，４６２号明細書に開示されている。
【発明の概要】
【発明が解決しようとする課題】
【００１３】
依然として、特に写真用光沢紙などの特殊紙上で、鮮やかな色および退色抵抗性を提供する改善されたインクおよびインクセットが必要とされている。
【課題を解決するための手段】
【００１４】
本発明の目的に従って、第１染料、Ｉｒｇａｓｐｅｒｓｅ（登録商標）Ｊｅｔ  Ｍａｇｅｎｔａ  ３ＢＬと、アシッドレッド５２（ＡＲ５２）、アシッドレッド２４９（ＡＲ２４９）およびそれらの混合物からなる群から選択される第２染料とを含むマゼンタインクジェットインクが提供される。
【００１５】
本発明の別の目的に従って、マゼンタ、イエローおよびシアンインクジェットインクを含むインクセットであって、上述のようなマゼンタインクと、アシッドイエロー７９（ＡＹ７９）染料とダイレクトイエロー１６９、ダイレクトイエロー８６（ＤＹ８６）、およびアッシドオレンジ３３からなる群から選択される第２染料とを含むイエローインクと、ダイレクトブルー（Ｄｉｒｅｃｔ  Ｂｌｕｅ）１９９を含むシアンインクとを含むインクセットが提供される。
【００１６】
着色剤は、特に明記しない限り、Ｓｏｃｉｅｔｙ  Ｄｙｅｒｓ  ａｎｄ  Ｃｏｌｏｕｒｉｓｔｓ，Ｂｒａｄｆｏｒｄ，Ｙｏｒｋｓｈｉｒｅ，ＵＫによって確立され、そしてＴｈｅ  Ｃｏｌｏｒ  Ｉｎｄｅｘ、第３版、１９７１年に公表されているそれらの「Ｃ．Ｉ．」呼称によって言及される。
【００１７】
好ましくは、全てのインクは、水性ビヒクルを含む水性インクである。各インクの水性ビヒクルは独立して選択され、セット中の任意の他のインクの水性ビヒクルと同じものであってもまたはそれとは異なるものであってもよい。
【００１８】
さらに別の態様では、本発明は、
（ａ）デジタルデータ信号に応答するインクジェットプリンターを提供する工程と、
（ｂ）印刷される基材をプリンターに装着する工程と、
（ｃ）上述のようなおよび以下にさらに詳細に記載されるようなインクジェットインクセットをプリンターに装填する工程と、
（ｄ）デジタルデータ信号に応答してインクジェットインクセットを使用して基材上へ印刷する工程と
を含む、基材上へのインクジェット印刷方法に関する。
【００１９】
好ましい基材には、普通紙および写真用光沢紙が含まれる。
【００２０】
本発明のこれらのおよび他の特徴および利点は、以下の詳細な説明を読むことにより、当業者によってより容易に理解されるであろう。明確にするために、別個の実施形態との関連で上述および後述される本発明の特定の特徴はまた、単一実施形態の組み合わせで提供されてもよいことが認められるべきである。逆に、簡潔にするために、単一実施形態との関連で記載される本発明の様々な特徴はまた、別々にまたは任意の副次的組み合わせで提供されてもよい。加えて、そうではないと具体的に述べない限り単数形での言及はまた複数形を包含する（例えば、「ａ」および「ａｎ」は、１つ、または１つ以上を意味してもよい）。さらに、範囲で述べられる数値についての言及は、それぞれの値および当該範囲内のあらゆる値を包含する。
【発明を実施するための形態】
【００２１】
着色剤
本発明のマゼンタインク中の着色剤は、第１マゼンタ染料と第２マゼンタ染料とを含む。第１マゼンタ染料は、Ｃｉｂａ  Ｓｐｅｃｉａｌｔｙ  Ｃｈｅｍｉｃａｌｓ，Ｂａｓｅｌ，ＣＨ製のＩｒｇａｓｐｅｒｓｅ（登録商標）Ｊｅｔ  Ｍａｇｅｎｔａ  ３ＢＬである。この染料の構造は、製造業者によって開示されていないが、分析は、Ｉｒｇａｓｐｅｒｓｅ（登録商標）Ｊｅｔ  Ｍａｇｅｎｔａ  ３ＢＬ染料が、その酸形態を以下の式１
【００２２】
【化１】
2011508796.tif 000002
【００２３】
で表すことができる、銅−アゾ錯体であることを示す。
【００２４】
第２マゼンタ染料は、アシッドレッド５２（ＡＲ５２）およびアシッドレッド２４９（ＡＲ２４９）のどちらか１つまたは両方である。典型的なインクジェットインクｐＨ、例えば６．０〜８．０で、式１の染料の酸基のいくつかまたは全てが、他の染料と同様に、塩形態にあるだろう。染料塩のための対イオンには、例えば、アルカリ金属、アンモニウムおよび置換アンモニウムが含まれるが、それらに限定されない。
【００２５】
式１の染料対アシッドレッド５２の好適な重量比は、典型的には約５０：１〜約２：１の範囲に、好ましくは約９：１〜４：１の範囲にある。式１の染料対アシッドレッド２４９の好適な重量比は、典型的には約１０：１〜約１：１の範囲に、好ましくは約５：１〜２：１の範囲にある。
【００２６】
式１に類似のマゼンタ銅錯体アゾ染料は、その開示の内容全体を記載したものとしてあらゆる目的のために本明細書に参照により援用される、米国特許第６，５２１，０３２号明細書に記載されている。
【００２７】
本発明のインクセットにおけるイエローインク用の着色剤は、アシッドイエロー７９（ＡＹ７９）染料と、ダイレクトイエロー１６９、ダイレクトイエロー８６（ＤＹ８６）、およびアッシドオレンジ３３からなる群から選択される第２染料とからなる。本発明のインクセットにおけるシアンインク用の着色剤は、ダイレクトブルー１９９（ＤＢ１９９）を含む。着色剤の製造業者は当業者に一般によく知られている。
【００２８】
望ましいイエロー色相は、例えば、約９：１〜約１：９、より好ましくは約１：５〜５：１の範囲のＡＹ７９対ＤＹ８６重量比によって達成することができる。ＡＹ７９／ＡＯ３３着色剤組み合わせの重量比は、典型的には約５０：１〜約２：１、より好ましくは約３０：１〜約５：１の範囲にある。ＡＹ７９／ＤＹ１６９着色剤組み合わせの重量比は、典型的には約９：１〜約１：９、より好ましくは約１：５〜５：１の範囲にある。
【００２９】
フル強度インク中の染料含有率は典型的には、インクの総重量の約１重量％〜１０重量％である。より典型的には、染料含有率はインクの総重量の約２重量％〜８重量％である。いわゆる「淡色」インクは、インクの総重量の一般に約０．１〜２重量％の範囲で、一般に染料の含有が幾分少ないであろう。
【００３０】
ビヒクル
インクビヒクルは、着色剤のためのキャリア（または媒体）である。「水性ビヒクル」は、水または水と少なくとも１つの水溶性有機溶剤（共溶剤）もしくは保湿剤との混合物からなるビヒクルを意味する。好適な混合物の選択は、所望の表面張力および粘度、選択される着色剤、ならびにインクが印刷される基材との相溶性などの、具体的な塗布の要件に依存する。
【００３１】
水溶性有機溶剤および保湿剤の例には、アルコール、ケトン、ケトアルコール、エーテルならびに、チオジグリコール、スルホラン、２−ピロリドン、１，３−ジメチル−２−イミダゾリジノン、１，３−ビス（２−ヒドロキシエチル）−５，５−ジメチルヒダントインおよびカプロラクタムなどの他のもの；エチレングリコール、ジエチレングリコール、トリエチレングリコール、テトラエチレングリコール、プロピレングリコール、ジプロピレングリコール、トリプロピレングリコール、トリメチレングリコール、ブチレングリコールおよびヘキシレングリコールなどのグリコール；ポリエチレングリコール、ポリプロピレングリコールなどのようなオキシエチレンまたはオキシプロピレンの付加ポリマー；グリセロールおよび１，２，６−ヘキサントリオールなどのトリオール；エチレングリコールモノメチルエーテル、エチレングリコールモノエチルエーテル、ジエチレングリコールモノメチルエーテル、ジエチレングリコールモノエチルエーテルなどの多価アルコールの低級アルキルエーテル、ジエチレングリコールジメチルまたはジエチルエーテルなどの多価アルコールの低級ジアルキルエーテル；尿素および置換尿素が挙げられる。
【００３２】
水性ビヒクルは、残り（すなわち、約７０％〜約５％）が水溶性溶剤で、典型的には約３０％〜約９５％の水を含有するであろう。インク組成物は典型的には、水性ビヒクルの総重量を基準として、約６０％〜約９５％の水を含有する。
【００３３】
添加剤
他の原料（添加剤）は、型通りの実験によって容易に測定され得る完成インクの安定性およびジェット性をかかる他の原料が妨げない程度まで、インクジェットインク中へ調合されてもよい。かかる他の原料は、一般的な意味で当該技術分野においてよく知られている。
【００３４】
一般に、界面活性剤が表面張力および湿潤特性を調節するためにインクに添加される。好適な界面活性剤には、エトキシル化アセチレンジオール（例えば、Ａｉｒ  Ｐｒｏｄｕｃｔｓ製のＳｕｒｆｙｎｏｌ（登録商標）シリーズ）、エトキシル化第一級アルコール（例えば、Ｔｏｍａｈ  Ｐｒｏｄｕｃｔｓ製のＴｏｍａｄｏｌ（登録商標）シリーズ）およびエトキシル化第二級アルコール（例えば、Ｕｎｉｏｎ  Ｃａｒｂｉｄｅ製のＴｅｒｇｉｔｏｌ（登録商標）シリーズ）、スルホスクシネート（例えば、Ｃｙｔｅｃ製のＡｅｒｏｓｏｌ（登録商標）シリーズ）、オルガノシリコーン（例えば、ＧＥ  Ｓｉｌｉｃｏｎｓ製のＳｉｌｗｅｔ（登録商標）シリーズ）およびフルオロ界面活性剤（例えば、ＤｕＰｏｎｔ製のＺｏｎｙｌ（登録商標）シリーズ）が含まれる。
【００３５】
ポリマーが、耐久性を改善するためにインクに添加されてもよい。ポリマーは、ビヒクルに可溶であるかまたは分散されることができ（例えば、「エマルジョンポリマー」もしくは「ラテックス」）、イオン性または非イオン性であることができる。有用なクラスのポリマーには、アクリル、スチレン−アクリルおよびポリウレタンが含まれる。
【００３６】
殺生物剤を使用して微生物の増殖を抑制してもよい。緩衝剤を使用してｐＨを維持してもよい。緩衝剤には、例えば、トリス（ヒドロキシメチル）−アミノメタン（「トリズマ（Ｔｒｉｚｍａ）」またはトリス（Ｔｒｉｓ））が含まれる。
【００３７】
エチレンジアミン四酢酸（ＥＤＴＡ）、イミノ二酢酸（ＩＤＡ）、エチレンジアミン−ジ（ｏ−ヒドロキシフェニル酢酸）（ＥＤＤＨＡ）、ニトリロ三酢酸（ＮＴＡ）、ジヒドロキシエチルグリシン（ＤＨＥＧ）、トランス−１，２−シクロヘキサンジアミン四酢酸（ＣｙＤＴＡ）、ジエチレントリアミン（ｄｅｔｈｙｌｅｎｅｔｒｉａｍｉｎｅ）−Ｎ，Ｎ，Ｎ’，Ｎ”，Ｎ”−五酢酸（ＤＴＰＡ）、およびグリコールエーテルジアミン−Ｎ，Ｎ，Ｎ’，Ｎ’−四酢酸（ＧＥＤＴＡ）、ならびにそれらの塩などの封鎖（キレート）剤の包含は、例えば、重金属不純物の有害な影響を排除するために有利であるかもしれない。
【００３８】
原料の割合
上記の成分は、上に一般的に記載されたような、そして当業者によって一般に認められるような、所望のインク特性を達成するために様々な割合および組み合わせでインクを製造するために組み合わせることができる。幾つかの実験が特定の最終用途向けにインクを最適化するために必要であるかもしれないが、かかる最適化は一般に当該技術分野の範囲内である。
【００３９】
インク中のビヒクルの量は、典型的には約７０％〜約９９．８％、より典型的には約８０％〜約９９％の範囲にある。着色剤は一般に、約１０％以下の量で存在する。百分率はインクの総重量の重量パーセントである。
【００４０】
添加剤は、存在する場合、一般にインクの総重量を基準として約１５重量％未満を占める。界面活性剤は、添加される場合、一般にインクの総重量を基準として約０．１重量％〜約３重量％の範囲にある。ポリマーは必要に応じて添加することができるが、一般にインクの総重量を基準として約１５重量％未満であろう。
【００４１】
インク特性
落下速度、小滴の分離長さ、滴径および流れ安定性は、インクの表面張力および粘度によって大きな影響を受ける。インクジェットインクは典型的には、２５℃で約２０ｍＮ・ｍ-1〜約５０ｍＮ・ｍ-1の範囲の表面張力を有する。粘度は、２５℃で３０ｍＰａ・ｓほどに高いものでもよいが、典型的には２５℃で約１ｍＰａ・ｓ〜約２０ｍＰａ・ｓの範囲にある。インク物理的特性は、吐出条件およびプリントヘッドデザインに合わせられる。インクは、インクジェット装置で有意の程度まで詰まらないように長期間優れた貯蔵安定性を有するべきである。さらに、インクは、それが接触するインクジェット印刷装置の部品を腐食させるべきではなく、かつ、それは本質的に無臭で、無毒性であるべきである。このインクにとっての好ましいｐＨは、約６．０〜約８の範囲にある。
【００４２】
インクセット
用語「インクセット」は、インクジェットプリンターがジェットするために装備している、個々のインクまたは他の流体の全てを意味する。インクセットは典型的には、少なくとも３つの異なった色のインク、例えば、本発明のＣＭＹインクセットのように、シアン、マゼンタおよびイエローインクを含む。より典型的には、インクセットは、少なくとも４つの異なった色のインク、例えばＣＭＹＫインクセットを含み、本発明のインクセットがブラックインクをさらに含むことは一般に有利である。ブラックインク用の有用な着色剤には、例えば、ダイレクトブラック（Ｄｉｒｅｃｔ  Ｂｌａｃｋ）１６８、フードブラック（Ｆｏｏｄ  Ｂｌａｃｋ）２、リアクティブブラック（Ｒｅａｃｔｉｖｅ  Ｂｌａｃｋ）３１およびカーボンブラック顔料が含まれる。
【００４３】
典型的なＣＭＹＫインクに加えて、本発明に従ったインクセットは、橙インク、緑インク、赤インクおよび／または青インク、ならびにフル強度インクと淡シアンおよび淡マゼンタなどの淡強度インクとの組み合わせなどの異なる色のインクをはじめとする、１つまたは複数の「色域拡大」インクをさらに含んでもよい。かかる他のインクは、一般的な意味で、当業者に公知である。
【００４４】
印刷の方法
本明細書に規定される印刷の方法は、任意の好適なインクジェットプリンターで行うことができる。基材は任意の好適な基材でよいが、本発明は、紙、特に「普通」紙および写真用光沢紙などの特殊紙上に印刷するために特に有用である。
【実施例】
【００４５】
インクは、示された原料を一緒に混合し、生じた溶液を濾過することによって調製した。特に明記しない限り水は脱イオンした。使用される染料は、それらが比較的純粋であり、かつ、外来塩を含まないことを意味する「インクジェットグレード」であった。Ａｅｒｏｓｏｌ（登録商標）ＯＴは、Ｃｙｔｅｃ  Ｉｎｄｕｓｔｒｉｅｓ製の界面活性剤である。Ｂｙｋ  ３４８は、Ｂｙｋ  Ｃｈｅｍｉｅ製の界面活性剤である。ＰｒｏｘｅｌTM  ＧＸＬは、Ａｖｅｃｉａ（Ｗｉｌｍｉｎｇｔｏｎ，Ｄｅｌ．，ＵＳＡ）製の殺生物剤である。
【００４６】
Ｉｒｇａｓｐｅｒｓｅ  Ｊｅｔ  Ｍａｇｅｎｔａ  ３ＢＬは、２０重量％水溶液としておよび固体の純染料としての両方で、Ｃｉｂａ  Ｓｐｅｃｉａｌｔｙ  Ｃｈｅｍｉｃａｌｓ（Ｂａｓｅｌ，Ｓｗｉｔｚｅｒｌａｎｄ）から入手した。それは、受け取ったままのどちらかの形態で使用した。
【００４７】
カラー測定は、商業的に入手可能な分光光度計、この場合Ｇｒｅｔａｇ−ＭａｃＢｅｔｈ製のＳｐｅｃｔｒｏｅｙｅで行った。色相（ｈab）および彩度（Ｃ*ab）値は計器から直接読み取るが、次式：ｈab＝ｔａｎ-1（ｂ*／ａ*）（ここで、角度は適切な象限に合わせて調節される）およびＣ*ab＝（ａ*2＋ｂ*2）1/2に従ったＣＩＥＬＡＢ色空間Ｌ*、ａ*およびｂ*用語に基づいている。測定および定義は当該技術分野でよく知られており、例えばＡＳＴＭ  Ｓｔａｎｄａｒｄ  Ｅ３０８およびＢｉｌｌｍｅｙｅｒ  ａｎｄ  Ｓａｌｔｚｍａｎ著、Ｐｒｉｎｃｉｐｌｅｓ  ｏｆ  Ｃｏｌｏｒ  Ｔｅｃｈｎｏｌｏｇｙ、第３版、Ｒｏｙ  Ｂｅｒｎｓ編、Ｊｏｈｎ  Ｗｉｌｅｙ  ＆  Ｓｏｎｓ，Ｉｎｃ．（２０００年）を参照されたい。
【００４８】
耐光堅牢度試験
１００％および６０％被覆率のカラーパッチを、ＵＶランプを切った状態でＨＰ  ＵＶ  Ｌｉｇｈｔ  Ｅｘｐｏｓｕｒｅ  Ｔｅｓｔ  Ｉｎｓｔｒｕｍｅｎｔ（Ａｔｌａｓ  Ｍａｔｅｒｉａｌ  Ｔｅｓｔｉｎｇ  Ｓｏｌｕｔｉｏｎｓ，Ｐｈｏｅｎｉｘ，ＡＺ）で３００時間までガラス下で蛍光灯に露光させた。読み取りは５０、１００、２００および３００時間で行った。
【００４９】
報告される耐光堅牢度データは、特に明記しない限り、２つの異なる基材Ｃａｎｏｎ  Ｐｈｏｔｏ  Ｐａｐｅｒ  Ｐｒｏ（「Ｃａｎｏｎ  ｐｈｏｔｏ」）およびＨＰ  Ｐｒｅｍｉｕｍ  Ｐｌｕｓ  Ｐｈｏｔｏ  Ｐａｐｅｒ（「ＨＰ  ｐｈｏｔｏ」）のそれぞれ上の１００％および６０％カラーパッチの、指定露光時間での、平均の光学密度低下である。Ｃａｎｏｎ紙は、いわゆる「微孔性」紙であり、ＨＰは、いわゆる「ポリマーコート」紙である。
【００５０】
実施例１−マゼンタインク
マゼンタインクＭ４、Ｍ５、Ｍ８およびＭ９および比較例Ｍ１〜Ｍ３、Ｍ６およびＭ７は、以下の表のレシピに従って調製した。特に明記しない限り、原料の量はインクの総重量の重量パーセントである。
【００５１】
【表１】
2011508796.tif 000003
【００５２】
【表２】
2011508796.tif 000004
【００５３】
【表３】
2011508796.tif 000005
【００５４】
これらのインクのプリント特性および耐光堅牢度を以下の表にまとめる。市販のＨｅｗｌｅｔｔ  Ｐａｃｋａｒｄカートリッジおよびインクを意味する「ＨＰ５７」および「ＨＰ９７」マゼンタもまた示す。ＨＰ５７マゼンタは、米国特許第６，１８３，５４８号明細書に記載されているマゼンタインクに似てＭ３３７染料とＡＲ５２染料とからなると思われる。ＨＰインクは、彩度、色相および耐光堅牢度の点で当該技術分野において開示されているマゼンタに引けを取らず、比較のための優れた良好な基準を提供する。
【００５５】
【表４】
2011508796.tif 000006
【００５６】
【表５】
2011508796.tif 000007
【００５７】
【表６】
2011508796.tif 000008
【００５８】
マゼンタインクの色相は好ましくは、例えば、約３４０〜３５０の範囲の色相角など、約３５０未満である。Ｉｒｇａｓｐｅｒｓｅ  Ｊｅｔ  Ｍａｇｅｎｔａ  ３ＢＬ（簡潔にするために「３ＢＬ」）単独（インクＭ２）は、好ましいものより赤い色相角を有する。
【００５９】
ＡＲ５２と３ＢＬとの組み合わせ（インクＭ４）は、望ましい色相および増加した彩度を提供する。アシッドレッド５２単独（インクＭ６）の耐光堅牢度は不十分だが、意外にも、耐光堅牢度における犠牲はほとんどまたは全くなかった。
【００６０】
ＡＲ２４９と３ＢＬとの組み合わせ（インクＭ５）はまた、ＡＲ２４９単独（インクＭ７）のより弱い耐光堅牢度とは対照的に、好都合な特性を提供する。３ＢＬとＡＲ５２およびＡＲ２４９の両方との好都合な組み合わせは、インクＭ８およびＭ９において実証される。
【００６１】
ＡＲ２８９と３ＢＬとの組み合わせ（インクＭ３）は、色相角を好都合な色合いまで下げることができず、耐光堅牢度は対照インクＭ２および発明インクＭ４より幾分小さかった。
【００６２】
データから理解できるように、本発明のマゼンタインクの色相、彩度および耐光堅牢度は、市販の「ＨＰ５７」および「ＨＰ９７」マゼンタに引けを取らなかった。
【００６３】
実施例２−インクセット
イエローインクＹ８〜Ｙ１０、比較例インクＹ１〜Ｙ７ならびにシアンインクＣ１およびＣ２を、以下の表のレシピに従って調製した。特に明記しない限り、原料の量はインクの総重量の重量パーセントである。
【００６４】
【表７】
2011508796.tif 000009
【００６５】
【表８】
2011508796.tif 000010
【００６６】
【表９】
2011508796.tif 000011
【００６７】
【表１０】
2011508796.tif 000012
【００６８】
これらのインクのプリント特性および耐光堅牢度を以下の表にまとめる。市販のＨｅｗｌｅｔｔ  Ｐａｃｋａｒｄカートリッジおよびインクを意味する「ＨＰ９７」イエローおよびシアンもまた示す。再び、市販のＨｅｗｌｅｔｔ  Ｐａｃｋａｒｄインクは、比較のための優れた良好な基準を提供する。
【００６９】
【表１１】
2011508796.tif 000013
【００７０】
【表１２】
2011508796.tif 000014
【００７１】
【表１３】
2011508796.tif 000015
【００７２】
以下の実施例インクセットＡ〜Ｆは本発明のインクセットを表す。それぞれの色相および耐光堅牢度をまとめ、市販のＨＰ９７インクセットを対照して示す。
【００７３】
【表１４】
2011508796.tif 000016
【００７４】
【表１５】
2011508796.tif 000017
【００７５】
インクセットを選択する際に、インクは良好な彩度および適切な色相を有するのみならず、好ましくは、プリントが最終的に色褪せてしまう場合にそれらが全体にわたって一様にそうなるように、好都合なおよび比較的同程度の耐光堅牢度を有するべきである。次の表にまとめられる結果から理解できるように、本発明インクセットは、市販のＨＰ９７インクセットなどの、当該技術分野で公知のインクセットに引けを取らない。
【国際調査報告】
2011508796.tif 000019
2011508796.tif 000020
2011508796.tif 000021
2011508796.tif 000022